КАТАЛИЗАТОРЫ

1. Способ получения модифицированной подложки катализатора, причем способ предусматривает
получение титансодержащего материала подложки катализатора посредством
(i) контакта материала подложки катализатора с органическим соединением титана, при этом материал подложки катализатора выбирают из группы, состоящей из (a) предшественника подложки катализатора, содержащего соединение алюминия, который превращается в подложку катализатора в форме одного или нескольких оксидов алюминия при прокаливании, и (b) подложки катализатора, представляющей оксид алюминия в форме одного или нескольких оксидов алюминия, или
3
(ii) совместного гидролиза гидролизуемого органического соединения титана и Al(OR″), причем титансодержащий материал подложки катализатора после этого содержит Al,
причем все R″ являются одинаковыми или различными, и каждый представляет собой органическую группу; и
прокаливание титансодержащего материала подложки катализатора при температуре выше 900°C с получением модифицированной подложки катализатора, которая содержит более 1 масс. % и менее 3,5 масс. % Ti, на основе массы материала подложки катализатора в модифицированной подложке катализатора, причем Ti находится в виде одного или нескольких соединений титана.
2. Способ получения предшественника катализатора, причем способ предусматривает
получение титансодержащего материала подложки катализатора посредством
(i) контакта материала подложки катализатора с органическим соединением титана, при этом материал подложки катализатора выбирают из группы, состоящей из (a) предшественника подложки катализатора, содержащего соединение алюминия, который превращается в подложку катализатора в форме одного или нескольких оксидов алюминия при прокаливании, и (b) подложки катализатора, представляющей оксид алюминия в форме одного или нескольких оксидов алюминия, или
3
(ii) совместного гидролиза гидролизуемого органического соединения титана и Al(OR″), причем титансодержащий материал подложки катализатора после этого содержит Al,
причем все R″ являются одинаковыми или различными, и каждый представляет собой органическую группу;
прокаливание титансодержащего материала подложки катализатора при температуре выше 900°C с получением модифицированной подложки катализатора, которая содержит более 1 масс. % и менее 3,5 масс. % Ti, на основе массы модифицированной подложки катализатора, причем Ti находится в виде одного или нескольких соединений титана; и
введение соединения предшественника активного компонента катализатора на и/или в модифицированную подложку катализатора с получением, таким образом, предшественника катализатора.
3. Способ по п. 1, отличающийся тем, что масс. % Ti в модифицированной подложке катализатора составляет менее 3,0.
4. Способ по п. 1, отличающийся тем, что получение титансодержащего материала подложки катализатора происходит посредством контакта материала подложки катализатора с органическим соединением титана, причем материал подложки катализатора представляет собой предшественник подложки катализатора, содержащий соединение алюминия, и предусматривающий формование предшественника подложки катализатора в форму в виде частиц перед его прокаливанием.
5. Способ по п. 4, отличающийся тем, что органическое соединение титана представляет собой соединение титана, имеющее только органические группы, связанные с его титаном, причем все органические группы связаны с титаном посредством атома кислорода.
6. Способ по п. 5, отличающийся тем, что органическое соединение титана выбирают из группы, состоящей из метоксида титана (IV); этоксида титана (IV); пропоксида титана (IV); изопропоксида титана (IV); диизопропоксида бис(ацетилацетоната) титана (IV); 2-этилгексоксида титана (IV); гексоксида титана (IV); бутоксида титана (IV) и бис(аммонийлактато)дигидроксида титана (IV).
3
7. Способ по п. 1, отличающийся тем, что получение титансодержащего материала подложки катализатора происходит посредством совместного гидролиза гидролизуемого органического соединения титана и Al(OR″), причем совместный
3
3
гидролиз гидролизуемого органического соединения титана и Al(OR″) проводят путем смешивания гидролизуемого органического соединения титана и Al(OR″) и гидролиза получаемой смеси.
8. Способ по п. 7, отличающийся тем, что титансодержащий материал подложки катализатора представляет собой титансодержащий бемит.
9. Способ по п. 8, отличающийся тем, что гидролизуемое органическое соединение титана представляет собой соединение титана, в котором все группы, связанные с титаном, представляют собой органические группы, причем все органические группы связаны с титаном посредством атома кислорода.
10. Способ по п. 9, отличающийся тем, что гидролизуемое органическое соединение титана выбирают из группы, состоящей из метоксида титана (IV); этоксида титана (IV); пропоксида титана (IV); изопропоксида титана (IV); диизопропоксида бис(ацетилацетоната) титана (IV); 2-этилгексоксида титана (IV); гексоксида титана (IV); бутоксида титана (IV) и бис(аммонийлактато)дигидроксида титана (IV).
3
11. Способ по п. 7, отличающийся тем, что R″ из Al(OR″) представляет собой ацильную или гидрокарбильную группу или представляет собой гетерогидрокарбильную группу.
12. Способ по п. 1, отличающийся тем, что прокаливание титансодержащего материала подложки проводят при температуре по меньшей мере 960°C, но ниже 1150°C.
13. Способ получения катализатора, который предусматривает
получение титансодержащего материала подложки катализатора посредством
(i) контакта материала подложки катализатора с органическим соединением титана, при этом материал подложки катализатора выбирают из группы, состоящей из (a) предшественника подложки катализатора, содержащего соединение алюминия, который превращается в подложку катализатора в форме одного или нескольких оксидов алюминия при прокаливании, и (b) подложки катализатора, представляющей оксид алюминия в форме одного или нескольких оксидов алюминия, или
3
(ii) совместного гидролиза гидролизуемого органического соединения титана и Al(OR″), причем титансодержащий материал подложки катализатора после этого содержит Al,
причем все R″ являются одинаковыми или различными, и каждый представляет собой органическую группу;
прокаливание титансодержащего материала подложки катализатора при температуре выше 900°C с получением модифицированной подложки катализатора, которая содержит более 1 масс. % и менее 3,5 масс. % Ti на основе массы модифицированной подложки катализатора, причем Ti находится в виде одного или нескольких соединений титана;
введение соединения предшественника активного компонента катализатора на и/или в модифицированную подложку катализатора с получением, таким образом, предшественника катализатора и
восстановление указанного предшественника катализатора, таким образом активируя предшественник катализатора и получая катализатор.
14. Способ синтеза углеводородов, который предусматривает
получение титансодержащего материала подложки катализатора посредством
(i) контакта материала подложки катализатора с органическим соединением титана, при этом материал подложки катализатора выбирают из группы, состоящей из (a) предшественника подложки катализатора, содержащего соединение алюминия, который превращается в подложку катализатора в форме одного или нескольких оксидов алюминия при прокаливании, и (b) подложки катализатора, представляющей оксид алюминия в форме одного или нескольких оксидов алюминия, или
3
(ii) совместного гидролиза гидролизуемого органического соединения титана и Al(OR″), причем титансодержащий материал подложки катализатора после этого содержит Al,
причем все R″ являются одинаковыми или различными, и каждый представляет собой органическую группу;
прокаливание титансодержащего материала подложки катализатора при температуре выше 900°C с получением модифицированной подложки катализатора, которая содержит более 1 масс. % и менее 3,5 масс. % Ti на основе массы материала подложки катализатора в модифицированной подложке катализатора, причем Ti находится в виде одного или нескольких соединений титана;
введение соединения предшественника активного компонента катализатора на и/или в модифицированную подложку катализатора с получением, таким образом, предшественника катализатора;
восстановление указанного предшественника катализатора, таким образом активируя предшественник катализатора и получая катализатор; и
контакт водорода с монооксидом углерода при температуре выше 100°C и давлении по меньшей мере 10 бар на катализаторе с получением углеводородов и необязательно оксигенатов углеводородов.
15. Способ по п. 2, отличающийся тем, что масс. % Ti в модифицированной подложке катализатора составляет менее 3,0.
16. Способ по п. 2, отличающийся тем, что получение титансодержащего материала подложки катализатора происходит посредством контакта материала подложки катализатора с органическим соединением титана, причем материал подложки катализатора представляет собой предшественник подложки катализатора, содержащий соединение алюминия, и предусматривающий формование предшественника подложки катализатора в форму в виде частиц перед его прокаливанием.
17. Способ по п. 16, отличающийся тем, что органическое соединение титана представляет собой соединение титана, имеющее только органические группы, связанные с его титаном, причем все органические группы связаны с титаном посредством атома кислорода.
3
3
3
18. Способ по п. 2, отличающийся тем, что получение титансодержащего материала подложки катализатора происходит посредством совместного гидролиза гидролизуемого органического соединения титана и Al(OR″), причем совместный гидролиз гидролизуемого органического соединения титана и Al(OR″) проводят путем смешивания гидролизуемого органического соединения титана и Al(OR″) и гидролиза получаемой смеси.
19. Способ по п. 18, отличающийся тем, что гидролизуемое органическое соединение титана представляет собой соединение титана, в котором все группы, связанные с титаном, представляют собой органические группы, причем все органические группы связаны с титаном посредством атома кислорода.
20. Способ по п. 12, отличающийся тем, что прокаливание титансодержащего материала подложки проводят при температуре по меньшей мере 960°C, но ниже 1150°C.